(57)【特許請求の範囲】
【請求項１】
ツールドライバに接続されて回転運動するツールであって、
第１表面を有する装着プレートと、
該装着プレートの第１表面に取り付けられた複数の研磨セグメントであって、少なくとも１つの研磨セグメントが、研磨粒子と接着剤からなる焼結した複数の平行な層から作られ、当該複数の層の１つの略平面によって規定されるセグメント面を有し、該セグメント面は、装着プレートの第１表面に対して、０度〜１８０度の間（０度および１８０度を除く）の角度を形成する、複数の研磨セグメントと、
を具備するツール。
【請求項２】
前記ツールドライバは前記装着プレートを移動方向に動かし、前記セグメントの少なくとも１つは、該移動方向が該セグメント面に対して０度〜１８０度の間（０度および１８０度を除く）の角度である地点で、該セグメントが工作物に接触するように、該装着プレートに取り付けられる請求項１記載のツール。
【請求項３】
ツールドライバに接続されるツールであって、
第１表面を有する装着プレートと、
該装着プレートの第１表面に取り付けられた複数の研磨セグメントであって、少なくとも１つの研磨セグメントが、研磨粒子と接着剤からなる焼結した複数の層から作られ、当該複数の層の１つの略平面によって規定されるエレメント面を有し、各研磨セグメントは研削表面をさらに含み、該研削表面は、該エレメント面に対して０度〜１８０度の間（０度および１８０度を除く）の角度で形成される複数の研磨セグメントと、
前記ツールドライバに取り付けられて行なう研削操作中に工作物に接触する該ツール表面によって規定される作業領域であって、第１端と第２端と該第１端から該第２端へ変動する曲率とを含む作業領域と、
を具備し、
該研削表面の累積面積が前記作業領域の面積の５％〜９５％を占めるツール。
【発明の詳細な説明】
【０００１】
発明の背景
発明の分野
本発明は、主に、切削し研削する研磨ツールに関する。特に、本発明は、貼付された研磨セグメント、好ましくは超研磨セグメントを有するディスクまたはホイールまたはれんが等の研削ツールと、これを製造する方法とに関する。
【０００２】
関連技術の説明
一定の型の工作物（たとえば、プラスチックおよびガラスのレンズ、石、コンクリートおよびセラミック）は、ホイールまたはディスク等の研削ツールを使用して有利に形作られることができ、研削ツールは研磨作業表面、特に超研磨作業表面を有し、超研磨表面も研磨表面であるが、より高い研磨性を有する。多くの他の支持体が、超研磨作業表面によるこの型の形成または研削から利益を得ることができる。研削ホイールの作業表面は、一般に、研削ホイールの各面の一方または両方の平坦なディスク表面から作られる。作業表面は、通常、結合材料によって囲繞され、および／または、金属マトリックス内に包埋されたダイヤモンド、立方晶窒化ホウ素または亜酸化ホウ素等の超硬質または研磨材料の粒子を含む。研削ツールの回転作業表面に接触させられるときに、工作物を主に切削または研削するよう作用するのはこれらの硬質粒子である。
【０００３】
作業表面全体にわたって均一な密度の硬質粒子を有する作業表面を含む研削ホイールおよびディスクは業界では公知である。硬質粒子の高密度領域と硬質粒子の低密度領域と硬質粒子のない領域とを有する作業表面を含む研削ホイールおよびディスクも公知である。
【０００４】
たとえばディスクまたはホイールの研削ツールの、研削速度およびツール摩耗速度等の研削特性は、研削ツール上の研削表面（主に工作物を研削するように作用するツール表面）の面積を変えることによって変動することができるため、研削ツールの研削表面の面積を変えることができることは有利である。しかし、上記で検討された研削ツールは、研削表面が中程度の密度の硬質粒子を有するように形成されている。そのようであるため、ツールの作業表面の比較的広い面積が研削表面を作らなければならず、ツールの研削表面の面積を正確に変えることは問題でありうる。さらに、研削表面から作られた比較的広い面積の作業表面を有する研削ツールを製作するコストは、比較的高くなりうる。
【０００５】
したがって、改良された研削ツールの必要が常に存在する。特に、研削ツールの研削表面の面積を変えることができて、比較的高い研削速度を達成することができ、比較的長い寿命を保持するツールを可能にする必要性がある。また、ツールが効率的に製造されることができるように、研磨粒子を有する研削ツールの作業表面の部分を削減することができ必要もある。
【０００６】
発明の開示
本発明は、工作物に対してツールを動かすための、好ましくは回転運動で、ツールドライバに接続される、研削または切削ツール等の機械加工ツールを含む。回転運動は、ツール内の軸を中心にするか、または、ツールの外部にある軸を中心にするかのいずれであってもよい。ツールドライバがツールを工作物に対して動かすことができる他の運動として、回転運動を伴うか伴わないかのいずれかの往復運動および／または振動運動が挙げられる。ツールは、装着プレートと、少なくとも１つの好ましくは複数の研磨セグメントを具備し、研磨セグメントは、超研磨セグメントであることが好ましく、装着プレートの第１表面に装着される。研磨セグメントは、複数の層から作られ、層の１つの略平面によって規定される面を有する。各セグメントは、その面が装着プレートに対して０度〜１８０度の間（０度および１８０度を除く）の角度を形成するように、装着プレートに取り付けられる。
【０００７】
ツールを製作する方法は、複数の厚みのある層を有するラミネートシートを具備することができるアセンブリを形成することを含む。１つの実施態様において、各厚みのある層は、結合材料または充填材の少なくとも１つの層と、研磨または硬質粒子、好ましくは超研磨粒子の層とを含む。ラミネートされたアセンブリは焼結されてラミネートシートを形成し、これから研磨セグメントが切断される。セグメントは、次いで、少なくとも１つのセグメントの研削表面が複数の厚みのある層に対して傾斜し、好ましくは直角であるように、装着プレートに取り付けられる。これによって、各研削表面で硬質粒子の密度が比較的高くなることができる。
【０００８】
本明細書において、切削および研削の両方は、研磨セグメントによって保持されこれから突出する硬質粒子によって工作物から材料を除去することを示すことが理解されなければならない。この意味において、切削操作と研削操作との間に差はない。
【０００９】
好適な実施態様の詳細な説明
本発明による研磨粒子を含む研磨セグメント１４を有するツール１０が、図１に斜視図で、図２に上面図で示される。研磨セグメント１４は研削表面１９を有し、これはセグメント１４の表面であり、主に工作物（図示せず）を研磨するように作用する。ツール１０は、周期的運動、特に、円形運動または回転運動に動くように設計される。ツール１０は、研削ツールがその回転運動の単一の回転によって動くときに、複数の研磨セグメントの各研削表面１９の経路によって一掃される領域によって規定される作業領域１２を含む。ツール１０の作業領域１２は、充填材１６によって囲繞されるエレメントまたはセグメントを含む。セグメント１４は超研磨材であってもよい。
【００１０】
セグメント１４は、支持体ディスク２０の形態である装着プレートの第１の実質的に平坦な面１７に装着され、図１の線３−３に沿って取られたツール１０の断面図である図３に示される。図１、２、３に示される実施態様において、作業領域１２は、最長エレメント１４ａの最奥先端によって規定される円５１と、支持体ディスク２０の周縁との間の環状領域である。しかし、作業領域１２および支持体ディスク２０の他の形状も本発明の範囲内である。さらに、作業領域１２およびディスク２０は、同一の広がりを持つ必要はない。たとえば、セグメント１４は、支持体ディスク２０の周縁上に突出してもよい。そのような突出するセグメント１４を有するツールは、障害物に近い工作物を研削するときに、改良された研削および／または切削を提供することができる。ディスク２０の縁上に突出するセグメント１４の部分は、たとえば、プラスチック、樹脂、金属または複合材料の保護材料によって囲繞されてもよい。いずれの保護材料も、個別に、または、ディスク２０およびセグメント１４のまわりにシェルを形成することによって、突出する部分を囲繞することができる。突出の量は、セグメント１４の用途および強度により、コンマ何ミリメートルから約５ミリメートルまで、あるいはそれ以上であってもよい。
【００１１】
図３に示されるねじ込み式シリンダ３０が、面１７とは反対側である支持体ディスク２０の第２の面１７’に取り付けられる。図示のように、シリンダ３０はディスク２０と一体的に形成されるが、必須ではない。ねじ込み式シリンダ３０によって、ツール１０を回転可能に駆動するために、ツール１０をシャフト（図示せず）に取り付けることができる。このようにして、工作物（図示せず）は、ツール１０が回転して工作物を研削するときに、作業領域１２の近傍に保持されてもよい。
【００１２】
図１、２、３に示される実施態様において、研磨セグメント１４は、形状が矩形であり、ツール１０上に円周的に間隔をおいて置かれる。セグメント１４は、回転されるときに所望の研磨パターンを提供する作業領域１２の表面を規定するように配置されることが好ましい。セグメント１４は、回転されるときにツール１０の半径方向の距離のすべてまたは一部のみを覆うことができる。図示のように、セグメント１４の長さが、各セグメント１４が延在する点でツール１０の円形周縁によって規定された円の接線に対して角度を形成するように、各セグメント１４は、ツール１０によって規定された円の弦の方向に沿ってツール１０の周縁近くの位置から延在する。すなわち、各セグメント１４の長さは、この実施態様では、作業領域１２上で時計回りの配向に延在する。ツール１０の回転は、矢印１１に沿った方向である。この回転方向によって、セグメント１４の縁が、上記に規定された接線に対して鈍角を形成し、研削の間に最初に工作物に接触する。
【００１３】
単一の研磨表面から形成されるのではなく、研磨セグメント１４を使用して作業領域１２を形成するため、ツール１０は、工作物が置かれる作業領域１２の位置によってその研削特性が変動するように、形成されることができる。たとえば、セグメント１４は、長さが変動することができる。図２に示されるように、ツール１０の周縁のまわりに進むと、２つのより長いセグメント１４ａの次により短いセグメント１４ｂが来る。これによって、ツールの１回転で工作物が接触する研磨表面の量は、ツール１０上に工作物が保持される位置によって変動することができる。工作物がツール１０の周縁近くに、すべてのセグメント１４の経路内に、保持されると、工作物はツール１０の１回転につき比較的より多くの研磨表面に接触する。工作物が、比較的短いセグメント１４ｂに接触しないように、ツール１０のさらに中心に向けて保持されると、工作物が研磨表面に接触するのは比較的少なくなる。工作物が接触する研磨表面の量は、研削速度およびツール摩耗速度に影響を与えることがある。
【００１４】
単一の研磨表面ではなく研磨セグメントを備えた形成ツール１０によって、ツール１０の表面の直線速度または回転速度に実質的に比例して、研磨粒子をツール１０の半径方向に沿って置くことができる。すなわち、ツール１０のより中心に近い半径方向で、ツール１０の点の直線速度がツール１０の周縁により近い点での直線速度よりも遅く、研磨粒子の密度は、ツール１０のより周縁に近い半径方向での硬質粒子の密度よりも低いことが可能である。
【００１５】
図３に示されるように、セグメント１４は、支持体ディスク２０の第１の平坦な面１７から作業領域１２の上部露出表面９へ、軸方向に（すなわち、ツール１０の回転軸の方向に）領域１２を完全に通って延在することが好ましい。各研磨セグメント１４は、ディスク２０の第１の平坦な面１７より上へ隆起し作業領域１２の表面９へ露出した研削表面１９を有する。このようにして、作業領域１２が摩滅すると、セグメント１４の一貫した断面が工作物へ露出される。図１、２、３に示される実施態様において、各研削表面１９は形状が矩形であるが、セグメント１４同様、研削表面１９の他の形状も本発明の範囲内である。
【００１６】
セグメント１４は、表面９の残余の上へ突出してもよく、あるいはその下にわずかに低下してもよい。表面９は、ツール１０を使用する前に、または使用中に、整えられるかまたは調整されることができる。この整えるかまたは調整することが、新しい研磨粒子を露出させ、セグメント１４および表面９の残余のために同時にまたは順次に行うことができる。表面９は、セグメント１４の間で少なくとも部分的に研削され、表面９上にセグメント１４の所望の突出を提供することができることに注意しなければならない。また、セグメント１４は、表面９の残余上のセグメント１４の突出が十分であるならば、表面９の残余に接触することなく整えられることができる。整えるかまたは調整するプロセスの間に、整えるツールの回転の方向は、ツール１０の回転の方向と同一であっても異なってもよい。セグメント１４は、コンマ何ミリメートルから１５ミリメートルまでの、あるいはそれ以上の、好ましくは０．１〜５ミリメートルのいずれの距離で、表面９の残余から突出することができる。セグメント１４が、装着プレートの表面の残余上に隆起する充填材の突出内に包埋されることも企図される。
【００１７】
別の実施態様において、セグメント１４は、表面１９以外の表面として少なくとも１つの波形表面を含んでもよい。セグメント１４の波形表面または粗い表面が、セグメント１４と充填材１６との間により良好な一体度を提供することができる。これらの表面の波形または刻み目は、１９９３年３月２日に発行されたＴｓｅｌｅｓｉｎの米国特許第５,１９０,５６８号、発明の名称「輪郭づけられた表面を備えた研磨ツール（Ａｂｒａｓｉｖｅ  Ｔｏｏｌ  Ｗｉｔｈ  Ｃｏｎｔｏｕｒｅｄ  Ｓｕｒｆａｃｅ）」且つ１９９６年３月１２日にこれに発行された再審査証明書（Ｒｅｅｘａｍｉｎａｔｉｏｎ  Ｃｅｒｔｉｆｉｃａｔｅ）Ｂ１−５，３８０，３９０号、１９９３年４月２０日に発行されたＴｓｅｌｅｓｉｎの米国特許第５，２０３，８８０号、発明の名称「研磨ツールを製造するための方法および装置（Ｍｅｔｈｏｄ  ａｎｄ  Ａｐｐａｒａｔｕｓ  ｆｏｒ  Ｍａｋｉｎｇ  Ａｂｒａｓｉｖｅ  Ｔｏｏｌｓ）」且つ１９９５年１０月１７日にこれに発行された再審査証明書Ｂ１−５，２０３，８８０号、１９９５年１月１０日に発行されたＴｓｅｌｅｓｉｎの米国特許第５，３８０，３９０号、発明の名称「パターン化研磨材料および方法（Ｐａｔｔｅｒｎｅｄ  Ａｂｒａｓｉｖｅ  ｍａｔｅｒｉａｌ  ａｎｄ  Ｍｅｔｈｏｄ）」且つ１９９６年１０月１日にこれに発行された再審査証明書Ｂ１−５,３８０,３９０号に記載された材料設計および方法の結果であってもよい。
【００１８】
セグメント１４は、様々な形状を有してもよい。特に研削表面１９は様々な構成を有してもよい。図８は、矩形断面と実質的に平らな矩形研削表面１９とを有するセグメント１４を例示する。しかし、研削表面１９は、鋸歯状またはうね状であってもよい。あるいは、図９は、研削表面１９にスクープ２８を有するセグメント１４を例示する。スクープ２８は、いずれの形状であってもよく、たとえば、半円形、三角形または方形である。スクープ２８は、その総厚さを通る摩耗の部分を通って、セグメント１４の研削表面１９の面積をさらに減じる。また、図１０に示されるように、セグメント１４は、セグメント１４のスクープ２８とは反対側に開口２９を含むことができる。充填材１６は、ツール１０を形成するときに、開口２９内を流れる。そのようであるため、開口２９は、セグメント１４と充填材１６との間のインターフェースの一体度を改良する。また、セグメント１４がスクープ２８のレベルの下で摩耗するときに、開口２９は研削表面１９の面積を減じる。実質的に台形にまたは「パイ」形状に研磨エレメントを形成することも企図される。
【００１９】
セグメント１４は、研磨粒子のサイズ、型、セグメントの物理的／機械的特性、および、保持マトリックス組成を含むがこれらに限定されないその幾何学的配置および／またはサイズおよび／またはその組み合わせによって規定される。セグメント１４は、ダイヤモンド、立方晶窒化ホウ素および炭化ホウ素等の超研磨材、亜酸化ホウ素および／または結合材料のマトリックスに浮遊する炭化ケイ素を含むがこれらに限定されない研磨または硬質材料の粒子を含む。セグメント１４は、このような硬質粒子を実質的に均質の密度で含むことができるか、または、変動する密度の硬質粒子を含むことができる。セグメント１４が異なる型の硬質粒子を含んでもよいことも企図される。セグメント１４の特性およびこれを形成するのに好適な材料は下記に記載される。
【００２０】
セグメント１４の、したがって各研削表面１９で、超研磨材粒子の密度は、比較的高い。セグメント１４の硬質粒子の密度は、４つの量に関して検討されることができる。すなわち、直線粒子密度、セグメント１４の露出表面における粒子密度、セグメント１４の全体にわたる粒子密度、および、作業領域１２全体に比較したセグメント１４の露出表面における粒子密度である。一般に、セグメント１４の直線粒子密度は、各層の１線センチメートルにつき２０〜１,０００硬質粒子であり、作業表面１９は、１平方センチメートルにつき４０〜１,０００,０００硬質粒子を有することができる。そのようであるため、研削表面１９から作られる必要があるのは、作業領域１２の比較的小さな部分、たとえば、０．１％〜６０％、好ましくは５％〜５０％のみである。
【００２１】
したがって、図１、２、３に示されるように、高効率の研削表面を形成するために、比較的狭いおよび／または短いセグメント１４のみがディスク２０に装着される必要があるだけである。これによって、作業領域１２を形成するのに使用されるセグメント１４の幅広い構成が可能である。さらに、上記のように、ツール１０が回転するときに工作物が接触するようになる全研磨領域が、研削速度と摩耗速度との両方に影響を与えることができる。さらに、セグメント１４は比較的狭いため、本発明の研削ホイールのこれらの研削特性は、工作物の研削経路にあるであろうセグメントを単に加えるか引くかによって簡単に、比較的高い正確度で変えることができる。
【００２２】
また、セグメント１４は比較的狭く、ツール１０は限られた数のセグメントを具備するため、ツール１０を通って工作物に対して加えられる力は、工作物および研削表面１９に対する大きな圧力に変形する。これによって、結果として高率のストック除去が得られる。さらに、作業領域１２の表面の比較的小さな部分のみが研磨セグメントまたは超研磨セグメントから作られるため、ツール１０の製作は、より大きな研磨表面積または超研磨表面積を有するツールよりも安価でありうる。
【００２３】
さらに、セグメント１４には硬質粒子が比較的高密度であるため、硬質粒子が保持される結合材料の密度は比較的低い。これには多くの利点がある。第１に、ツール１０を整えるのに使用することができる材料の範囲が広くなる。これは、セグメント１４の硬質粒子が高密度であるため、その中で必要とされる結合材料の量を減少するからである。結合材料の量が少ないため、ツール１０を整えるために、結合材料の量が多い場合に必要であろうよりも柔らかい作業先端を有する整えるツールを使用することができる。たとえば、結合材料の量が多い場合は、ツール１０を効果的に整えるために、カーバイドまたはダイヤモンドの先端ツールを必要とするであろう。第２に、結合材料が少なければ、工作物と研削ツールとの間の摩擦が減少する。そのようであるため、研削機械のモータにかかる負荷は少ない。第３に、使用する結合材料が比較的少ないため、たとえばコバルト等の高価な結合材料を使用する場合に費用効果がより高くなりうる。
【００２４】
セグメント１４を囲繞する充填材１６は、硬質粒子または研磨粒子を含まないことが好ましく、または、その代わりに、セグメント１４よりもかなり密度の低いそのような粒子を具備してもよい。したがって、回転するツール１０に対して保持されるときに工作物を研磨するように作用するのは、主にセグメント１４の研削表面１９である。上記のように、充填材１６は、軸方向の厚さがセグメント１４と実質的に同じであることが好ましく、一緒に作業領域１２の頂面９を規定する。このようにして、工作物は、ツール１０の回転の間に、充填材１６とセグメント１４との両方によって少なくとも部分的に支持されなければならない。したがって、ツール１０に充填材１６が含まれることによって、より静かなより滑らかな研削操作を提供する。しかし、下記に記載するように、研磨セグメントまたは超研磨セグメントを有し充填材のない研削ツールも本発明の範囲内である。
【００２５】
ツール１０を使用して工作物が研削されるときに作業表面への潤滑剤または冷却剤の流れを向上し任意に研削くずの除去を容易にするために、領域１２の中央部分からその周縁まで延在するチャネル１８が充填材１６に形成されることが好ましい。チャネル１８は、図１、２に示されるように、弓形であってもよい。各チャネル１８は、領域１２の中央にもっとも近いチャネル１８の端で開口部２４を含むことができる。各開口部２４は、チャネル１８からディスク２０の反対側へ延在し、水等の潤滑剤または冷却剤がディスク２０を通って各チャネル１８に供給され、研削くずを除去し、且つ／または、研削中の工作物の温度を下げるのを助けることができる。図１、２、３に示されるように、チャネル１８はトラフを形成する開口表面を有することが好ましい。また、開口部２４はシリンダ３０内で開口することができ、そのため、ツール１０は、中央水供給グラインダーとともに使用することができる。チャネルまたはトラフ１８は、潤滑剤がそこを通って供給されないときでさえ、研削の間に研削くずを除去するための経路も提供する。あるいは、チャネル１８は、頂面９または面１７の下に隠れてもよい。チャネルまたはトラフ１８は、上部から見たときに、半径方向構成に設けられることが好ましい。図１、２、３に示される実施態様において、らせんの凹側が、矢印１１によって示されるツール１０の回転方向を向く。チャネルまたはトラフ１８は、いずれの形状であってもよく、たとえば、円錐形、凹状または凸状である。チャネルまたはトラフ１８にはいずれの断面または深さを使用することができる。単一のツールが異なる形状のチャネルの組み合わせを有してもよく、または、セグメント１４の間にまたはそのまわりに分岐したチャネルを有してもよい。いずれの数のチャネルを使用してもよく、一般に１〜１５であり、好ましくは３〜６である。１つの実施態様において、チャネルはセグメント１４で終わってもよく、または最近接して通ってもよく、そのため、チャネルを流れるいずれの潤滑剤または冷却剤がセグメント１４を冷却してもよい。
【００２６】
充填材１６は、潤滑添加剤を含んでもよい。特定の潤滑剤の例として、グラファイトおよび硫酸モリブデンが挙げられる。あるいは、公知の液体潤滑剤を中に有するキャビティまたはカプセルが充填材１６内に混合されることが可能である。これらは、ツールの使用中にこわれる。
【００２７】
セグメント１４等の研磨セグメントを製作する１つの方法は、結合材料または充填材の層と硬質粒子の層とを互い違いにして、その層を一緒に焼結することである。材料を焼結して研磨品目を形成する方法は、業界では公知であり、１９９７年４月１５日に発行されたＴｓｅｌｅｓｉｎの米国特許第５,６２０,４８９号、発明の名称「粉末予備成型物を製造する方法およびこれから作られる研磨物品（Ｍｅｔｈｏｄ  ｆｏｒ  Ｍａｋｉｎｇ  Ｐｏｗｄｅｒ  Ｐｒｅｆｏｒｍ  ａｎｄ  Ａｂｒａｓｉｖｅ  Ａｒｔｉｃｌｅｓ  Ｍａｄｅ  Ｔｈｅｒｅｆｒｏｍ）」、１９９３年４月２０日に発行されたＴｓｅｌｅｓｉｎの米国特許第５,２０３,８８０号、発明の名称「研磨ツールを製造するための方法および装置」且つ１９９５年１０月１７日にこれに発行された再審査証明書Ｂ１−５,２０３,８８０号、１９９２年３月３日に発行されたｄｅＫｏｋ  ｅｔ  ａｌ．の米国特許第５,０９２,９１０号、発明の名称「研磨ツール（Ａｂｒａｓｉｖｅ  Ｔｏｏｌ）」且つ１９９５年９月２６日にこれに発行された再審査証明書Ｂ１−５，０９２，９１０号、１９９１年９月１７日に発行されたＴｓｅｌｅｓｉｎの米国特許第５，０４９，１６５号、発明の名称「複合材料（Ｃｏｍｐｏｓｉｔｅ  Ｍａｔｅｒｉａｌ）」且つ１９９５年９月２６日にこれに発行された再審査証明書Ｂ１−５,０４９,１６５号、１９９０年５月１５日に発行されたｄｅＫｏｋ  ｅｔ  ａｌ．の米国特許第４,９２５,４５７号、発明の名称「研磨ツールおよび製造方法（Ａｂｒａｓｉｖｅ  Ｔｏｏｌ  ａｎｄ  Ｍｅｔｈｏｄ  ｆｏｒ  Ｍａｋｉｎｇ）」且つ１９９５年９月２６日にこれに発行された再審査証明書Ｂ１−４,９２５,４５７号、１９９３年３月２日に発行されたＴｓｅｌｅｓｉｎの米国特許第５,１９０,５６８号、発明の名称「輪郭づけられた表面を備えた研磨ツール」且つ１９９６年３月１２日にこれに発行された再審査証明書Ｂ１−５,１９０,５６８号、および、１９９８年８月１１日に発行されたＴｓｅｌｅｓｉｎの米国特許第５,７９１,３３０号、発明の名称「研磨切削ツール（Ａｂｒａｓｉｖｅ  Ｃｕｔｔｉｎｇ  Ｔｏｏｌ）」に開示されている。焼結された混合物、圧粉体、および他のいずれの組成物を含むがこれらに限定されない硬質粒子を具備する従来の材料、および、焼結可能な材料（金属およびセラミック粉末および粉末テープ等）のいずれの他の組成物および形態を使用して、セグメント１４を形成することができることを理解しなければならない。
【００２８】
所定の方法にしたがってセグメント１４を形成するために、図４に上面図で示されるように、ラミネートシート３６が形成される。図４の実施態様において、ラミネートシート３６は、前縁３７と即縁３８とを備えた矩形である。しかし、ラミネートシート３６の他の形状も本発明の範囲内である。シート３６は複数の厚みのある層から作られる。各厚みのある層は、結合材料の層と硬質粒子の層とを含むことが好ましい。シート３６の各厚みのある層は、多孔性材料および／または接着剤支持体を含むこともできる。従来の材料を使用してそれ自体によってプレート３６を生成するかまたはラミネートされた層を組み合わせてもよい。
【００２９】
図５は、シート３６の前縁３７の分解正面図であり、セグメント１４の製作に使用することができる厚みのある層の積み重ねを示す。シート３６は、３つの厚みのある層４０、４２、４４から作られることが好ましい。各厚みのある層４０、４２、４４は、それぞれ、結合材料層５０、５２、５４と、それぞれ、多孔性材料層６０、６２、６４と、それぞれ、硬質粒子９０の硬質粒子層７０、７２、７４とを含む。各厚みのある層４０、４２、４４は、それぞれ、多孔性材料層６０、６２、６４の一方の面上に置かれた接着剤層８０、８２、８４をそれぞれ含んでもよく、各々は、感圧接着剤を含む少なくとも１つの面を有する。接着剤層８０、８２、８４の接着面は、それぞれ、多孔性材料層６０、６２、６４に対して位置決めされる。このようにして、硬質粒子層７０、７２、７４の硬質粒子９０が、それぞれ、多孔性材料層６０、６２、６４の開口に置かれると、硬質粒子９０が多孔性材料層６０、６２、６４の開口に保持されるように、硬質粒子９０は接着剤層８０、８２、８４に接着する。上述の多孔性材料層は、たとえば、メッシュ型材料（たとえば、織られたおよび不織のメッシュ材料、金属および非金属のメッシュ材料）、蒸着材料、粉末または粉末繊維材料、および圧粉体から選択されてもよく、これらすべては、材料中に分布された孔または開口を含むことを理解しなければならない。
【００３０】
多孔性層は、硬質粒子が接着剤層に受け取られた後に接着剤層から分離されるかまたは除去されてもよい。焼結プロセスに使用される硬質粒子を保持するために接着剤支持体を使用することは、Ｔｓｅｌｅｓｉｎの米国特許第５,３８０,３９０号およびＴｓｅｌｅｓｉｎの米国特許第５,６２０,４８９号に開示されている。
【００３１】
厚みのある層４０、４２、４４は、頂部パンチ８１および底部パンチ８５によって一緒に圧縮され、焼結されたラミネートシート３６を形成する。上記のように、本発明に適切な焼結プロセスは、業界では公知であり、Ｔｓｅｌｅｓｉｎの米国特許第５,６２０,４８０号に記載されている。さらに、シート３６を製作するのに使用することができる焼結プロセスは、下記の実施例に与えられている。図５は、各厚みのある層４０、４２、４４用の単一の結合材料層を示すが、各厚みのある層４０、４２、４４用に２つまたはそれ以上の結合層を含むことも企図される。さらに、３つよりも少ないかまたは多いかの厚みのある層を有することも本発明の範囲内である。
【００３２】
また、硬質粒子層７０、７２、７４の硬質粒子９０は、いずれの多孔性材料層または接着剤支持体層なしで、それぞれ、結合材料層５０、５２、５４に隣接して配置されることもできる。多孔性材料層６０、６２、６４が使用される場合、硬質粒子９０が配置された後且つ焼結の前に取り外すことができるが、必須ではない。硬質粒子を有さない１つまたはそれ以上の厚みのある層を形成することも企図される。これらの厚みのある層は、硬質粒子を有する厚みのある層の間で交互になる補強層として作用することができる。そのような補強層は、結合材料層と同一または異なるセグメントを含むことができ、銅、すず、亜鉛、ニッケル、コバルト、鋼、クロム、タングステン、炭化タングステンおよびモリブデンを含むがこれらの限定されない。焼結プロセスの間に、硬質粒子層に隣接する平面の一部が、図６に示されるように互いに接触するようにか、または、図７に示されるように、単一の層の粒子の間の間隙点で互いに重なり合うように、硬質粒子層が一緒に押圧されることが可能である。焼結前に硬質粒子層７２、７４であった平面は、図６および７の両方において、仮想的に示される。
【００３３】
結合材料層の複数の型は、厚みのある層の間で交互になることもでき、硬質粒子の複数の型、密度および／またはサイズは、厚みのある層の間で交互になることができる。このようにして、セグメント１４の研磨特性、摩耗特性および強度特性は、変動することが可能である。図１２、１３は、セグメント１４の代替実施態様の斜視図であり、その中にある硬質粒子の変動する密度または型を示す。網かけ領域は硬質粒子の比較的高い密度を示し、網かけのない領域は硬質粒子の比較的低い密度区域かまたは硬質粒子がまったくない区域かまたは網かけ領域とは異なる型の硬質粒子の区域を示す。たとえば、図１２は、硬質粒子の高密度の領域が、厚みのある層４０、４２、４４の間で交互になるセグメント１４の実施態様を示す。図１３は、硬質粒子の高密度の領域が、各厚みのある層４０、４２、４４で交互になり、高密度の領域の厚みのある層と低密度の領域の厚みのある層との間に整列配置があるセグメント１４の実施態様を示す。
【００３４】
図１２に示されるように、硬質粒子の密度が変動するセグメント１４を形成するために、ラミネートシート３６の厚みのある層の積み重ねが、図１４のように示される。硬質粒子７０、７２、７４の各層は、４つの空の列の間に縁３８に平行に走る硬質粒子９０の２つの列を有する。粒子の列は、隣接する硬質粒子層７０、７２、７４の間でずれる。シート３６は、次いで、上述のように切断され、セグメント１４を形成する。硬質粒子のより高い密度およびより低い密度を有する領域の他の構成、および／または、硬質粒子の異なる型を含むセグメントも本発明の範囲内である。
【００３５】
厚みのある層４０、４２、４４が一緒に焼結されてラミネートシート３６を形成した後に、セグメントは、レーザ、ウォータージェット、ＥＤＭ（放電機構）、プラズマ電子ビーム、鋏、刃、ダイ、または他の公知の方法を使用して、図４に仮想的に示されるように、シート３６から切断することができる。硬質粒子の交互の密度と結合剤材料とを有するセグメント１４は、均一であるが異なる密度の粒子を有する焼結された片の組み合わせと結合によって製造することができる。これらの片は、上述の方法によってラミネートシート３６から切断されることができ、次いで、ろう付け、溶接または他の公知の方法によって所望の順に一緒に組み立てられる。
【００３６】
個別のセグメント１４の斜視図である図８に示されるように、各セグメント１４は足１３を含み、足１３を収容するサイズである支持体ディスク２０の開口部内に置かれることが好ましい。このようにして、足１３を使用して、セグメント１４を支持体ディスク２０に対して間隔をおいて整列配置して装着する。セグメント１４は間隔をおいて置かれ、ろう付け、溶接、接着剤、ゴムまたは他の公知の方法によって、支持体ディスク２０に装着されることができる。足１３は本発明の１つの実施態様のみを表し、セグメント１４は足１３なしでも作れることができることに注意しなければならない。足が存在しない場合には、足が使用される場合と同様に、セグメント１４は、セグメント１４の全体的形状に対応するディスク２０の表面にあるスロット内に挿入されることが可能である。足１３は狭いネックを経由してセグメント１４の残余に取り付けられることも企図される。これによって、足１３はディスク２０のリップ付スロット内に取り外し可能に「係止」される。
【００３７】
硬質粒子は足１３を含むセグメント１４中に位置してもよく、または、足１３に位置する硬質粒子がないようにセグメント１４が調製されてもよい。これは、研磨粒子のない縁３７に平行なシート３６にストリップを形成することによって行うことができる。次いで、足１３は硬質粒子のないストリップの部分によって形成されるように、セグメント１４がシート３６から切断されることができる。
【００３８】
図１の実施態様において、セグメント１４を形成するようにシート３６から切断されたセグメント１４の縁が作業領域１２で露出して研削表面１９を形成するように、セグメント１４はディスク２０からほぼ垂直に延在する。このようにして、ラミネートされた厚みのある層４０、４２、４４は、実質的に９０度の角度でディスク２０に装着される。しかし、下記にさらに詳述されるように、エレメント４４の面６３がラミネートされた厚みのある層４０、４２、４４に実質的に平行であり、ディスク２０の表面に対して、０度〜１８０度の間（０度および１８０度を除く）のいずれかで角度を形成するように、セグメント１４をディスク２０に装着することは、本発明の範囲内である。すなわち、角度は０度よりも大きい。研削表面１９は、支持体ディスク２０に略平行であり、主に工作物を研磨するように作用する。このようにして、且つ、図８に仮想的に示されるように、各研削表面１９は、各セグメント１４を作る厚みのある層４０、４２、４４の平面に対して、実質的に垂直であり、すなわち、実質的に９０度の角度である。すなわち、各研削表面１９は、厚みのある層４０、４２、４４にわたって切断する。しかし、セグメント１４の各研削表面１９に対して、０度〜１８０度の間（０度および１８０度を除く）のいずれかの角度で、厚みのある層４０、４２、４４の平面を形成することも企図される。このように、セグメント１４を形成することは、各研削表面１９から硬質粒子の層全体が摩滅して、そのため、硬質粒子の次の層に到達する前に結合材料の層のみが露出するという状況を避ける。いくつかのセグメント１４はディスク２０に装着されることができ、そのため、厚みのある層４０、４２、４４および面６３はディスク２０に対して交互になる層を形成することを理解しなければならない。
【００３９】
セグメント１４の硬質粒子層７０、７２、７４の配向を示す図１１Ａに仮想的に示されるように、ツール１０の移動方向１１は、セグメント１４の硬質粒子層７０、７２、７４が、０度または１８０度以外の角度３３で工作物に当たるようにされる。すなわち、角度３３は、０度〜１８０度の間であり０度および１８０度を除く。さらに、上述のように、厚みのある層４０、４２、４４からシート３６とセグメント１４とを形成することは、結果として、非等方性であるセグメント１４に硬質粒子の分布を得ることができる。すなわち、厚みのある層４０、４２、４４に平行な方向における硬質粒子の直線密度が、厚みのある層４０、４２、４４に垂直な方向における硬質粒子の直線密度よりも高くなることができる。これは、焼結前には図１１Ａに仮想的に示される硬質粒子層７０、７２、７４であったものの間に介在する結合および多孔性材料の平坦な領域のため、そうである。
【００４０】
硬質粒子層７０、７２、７４の間に形成されることが可能である結合および多孔性材料の層状領域は、硬質粒子を有するセグメント１４の領域よりもより速く摩耗する。そのようであるため、厚みのある層が、ツールの移動方向に実質的に平行に整列配置されるならば、厚みのある層がそのように整列配置されるセグメント１４’を有するツール１０’を例示する図１１Ｂに示されているが、図１１Ｂに仮想的に示される直線溝３９が、硬質粒子の平坦な層の間に介在する結合および多孔性材料の領域で摩耗されがちである。溝３９は、セグメント１４’の側方向サポートなしで硬質粒子を残す。側方向サポートがないため、硬質粒子は、セグメント１４’から永久的に取り除かれ、セグメント１４’を比較的速く摩耗させ、ツール１０’の有効寿命を減じる。厚みのある層４０、４２、４４がツール１０の移動方向に対して垂直になるように、あるいは、そうでなければ、０度または１８０度以外の角度であるように、セグメント１４をディスク２０に装着することによって、溝３９等の直線溝が、硬質粒子を含まないセグメント１４の領域に形成する可能性は少ない。そのようであるため、ツール１０が使用されるときには硬質粒子はより側方向サポートを保持し、セグメント１４から永久的に取り除かれる可能性は少ない。これによって、ツール１０の摩耗速度を減少し、有効寿命を延ばすことができる。
【００４１】
支持体ディスク２０およびねじこみ式シリンダ３０は鋼から形成され、単一の鋼ブランクから機械加工されることができる。ねじこみ式シリンダ３０は、たとえば、磁気カップリングまたは機械的「スネール」カップリングのいずれの取付システムに取って替わられてもよい。しかし、ディスク２０は鋼ブランクから機械加工されることが好ましく、鋼または他のいずれの剛性材料から選択的に形成されることが可能であるねじこみ式シリンダ３０は、接着剤、溶接、ろう付けまたは他のいずれの業界で公知の方法によって、ディスク２０の面１７’に装着されるかまたは他の方法で一体化される。ドリル、レーザ切断または他の公知の方法でディスク２０の平坦な面１７に開口部が形成されて、セグメント１４の足１３を収容する。
【００４２】
セグメント１４の研削表面１９が露出されたままであるように、充填材１６は、セグメント１４のまわりに且つディスク２０上に流し込まれる。金型が充填材１６で予め充填され、装着されたセグメント１４を備えたディスク２０が金型に置かれる。充填材１６は、次いで、硬化することができ、ツール１０が金型から取り外される。充填材は、エポキシ樹脂であることが好ましい。充填材として使用することができるエポキシ樹脂の特定の組成は、下記の実施例に含まれる。代替の好適な充填材は、フェノール樹脂およびウレタン樹脂である。いずれのゴム材料も充填材として有用である。チャネル１８は、彫刻されるか、エンボスされるか、成形されるか、または他の方法で、充填材１６に形成されることができる。
【００４３】
上記の製作プロセスを実行する際に、結合材料層５０、５２、５４を作る結合材料は、硬質粒子層７０、７２、７４とともに焼結可能ないずれの材料であってもよく、柔らかく容易に変形可能な可撓性のある材料（ＳＥＤＦ）が好ましく、その製作は業界では公知であり、Ｔｓｅｌｅｓｉｎの米国特許第５,６２０,４８９号に開示されている。そのようなＳＥＤＦは、結合材料のペーストまたはスラリー、または、炭化タングステン粒子またはコバルト粒子等の粉末、および、ラバーセメント等のセメントおよびラバーセメントシンナー等のシンナーを含むバインダー組成物を形成することによって形成されることができる。硬質粒子もペーストまたはスラリーに含まれることができるが、必須ではない。支持体は、ペーストまたはスラリーから形成され、室温でまたは加熱して、固化され硬化され、バインダー相の揮発性構成要素を蒸発させる。図５に示される実施態様に使用され結合材料層５０、５２、５４を形成するＳＥＤＦは、バインダーとして、メチルエチルケトン：トルエン、ポリビニルブチラール、ポリエチレングリコール、およびジオクチルフタレート、および、結合マトリックス材料として、銅、鉄ニッケル、すず、クロム、ホウ素、ケイ素、炭化タングステン、コバルトおよびリンの混合物を含むことができる。一定の溶剤が添加後に乾燥し、残余の有機物は焼結中に焼ける。本発明で使用されてもよいＳＥＤＦの正確な組成の例が下記の実施例に述べられる。そのようなＳＥＤＦの組成物の構成要素は、下記の多くの供給業者から販売されている。すなわち、ミシガン州トロイのサルザーメトコ社（Ｓｕｌｚｅｒ  Ｍｅｔｃｏ，  Ｉｎｃ．）、サウスカロライナ州マウントプレザンのオールケミー社（Ａｌｌ−Ｃｈｅｍｉｅ，  Ｌｔｄ．）、オハイオ州コロンバスのトランスメット社（Ｔｒａｎｓｍｅｔ  Ｃｏｒｐ．）、カリフォルニア州ストックトンのバリメット社（Ｖａｌｉｍｅｔ，  Ｉｎｃ．）、オハイオ州クリーブランドのＣＳＭインダストリーズ（ＣＳＭ  Ｉｎｄｕｓｔｒｉｅ）、サウスカロライナ州セネカのエンジェルハード社（Ｅｎｇｅｌｈａｒｄ  Ｃｏｒｐ．）、ニュージャージー州イーストラザフォードのクライトタングステン社（Ｋｕｌｉｔｅ  Ｔｕｎｇｓｔｅｎ  Ｃｏｒｐ．）、オハイオ州セロンミルズのシンターロイ社（Ｓｉｎｔｅｒｌｏｙ，  Ｉｎｃ．）、ニュージャージー州クリフトンのサイエンティフィックアロイズ社（Ｓｃｉｅｎｔｉｆｉｃ  Ａｌｌｏｙｓ  Ｃｏｒｐ．）、ペンシルバニア州ブリンモール（Ｂｒｙｎ  Ｍａｗｒ）のケムアロイ社（Ｃｈｅｍａｌｌｏｙ  Ｃｏｍｐａｎｙ）、ノースカロライナ州リサーチトライアングルパークのＳＣＭメタルプロダクツ社（ＳＣＭ  Ｍｅｔａｌ  Ｐｒｏｄｕｃｔｓ）、ニュージャージー州カムデンのＦ．Ｗ．ウィンター＆コー社（Ｆ．Ｗ．  Ｗｉｎｔｅｒ  ＆  Ｃｏ．  Ｉｎｃ．）、オハイオ州パウエルのＧＦＳケミカル社（ＧＦＳ  Ｃｈｅｍｉｃａｌｓ  Ｉｎｃ．）、ニューヨーク州オシニングのアレムコプロダクツ（Ａｒｅｍｃｏ  Ｐｒｏｄｕｃｔｓ）、フロリダ州ケープコーラルのイーグルアロイズ社（Ｅａｇｌｅ  Ａｌｌｏｙｓ  Ｃｏｒｐ．）、オハイオ州クリーブランドのフュージョン社（Ｆｕｓｉｏｎ，  Ｉｎｃ．）、ペンシルバニア州ベリン（Ｂｅｒｗｙｎ）のグッドフェロー社（Ｇｏｏｄｆｅｌｌｏｗ，  Ｃｏｒｐ．）、ミシガン州マジソンハイツのウォールコルモノイ（Ｗａｌｌ  Ｃｏｌｍｏｎｏｙ）、ミシガン州トロイのアロイメタル社（Ａｌｌｏｙ  Ｍｅｔａｌｓ，  Ｉｎｃ．）である。シート３６を形成するすべての結合層が同一の組成物である必要はないことにも注意すべきである。１つまたはそれ以上の結合層が異なる組成物を有してもよいことが企図される。
【００４４】
多孔性材料は、実質的に多孔性である限り（約３０％〜９９．５％の多孔度）、実際にいずれの材料であってもよく、複数の無作為ではなく間隔をおいた開口を具備することが好ましい。適切な材料は、銅、青銅、鋼またはニッケルのワイヤメッシュ等の有機または金属製の織られたまたは不織のメッシュ材料、または、繊維メッシュ（たとえば、炭素またはグラファイト）である。本発明に使用するのに特に適切なのは、ステンレス鋼のワイヤメッシュである。図５に示される実施態様において、メッシュは、第１のセットの平行なワイヤが第２のセットの平行なワイヤに垂直に交差することから形成されて、多孔性層６０、６２、６４を形成する。本発明に使用することができるステンレス鋼のワイヤメッシュの正確な寸法は、下記の実施例に開示される。
【００４５】
中に置かれた硬質粒子９０を有するシート３６の単一の多孔性層６０の上面図である図５Ａに示されるように、第１のセットの平行なワイヤ６１はシート３６の前縁３７に平行に置かれることができ、第２のセットの平行なワイヤ６９はシート３６の側縁３７に平行に置かれることができる。しかし、図５Ｂに示されるように、平行なワイヤのセット６１、６９が前縁３７および側縁３８に対しておよそ４５度の角度であるように、多孔性層を傾斜することも可能である。後者の配置は、セグメント１４がシート３６から切断されるときに、作業表面の切削縁でより多くの硬質粒子９０を露出するという利点を有する。図５Ｂの構成を使用するいくつかの層と図５Ａの構成を使用するいくつかの層とを有するシート３６を形成することも企図される。
【００４６】
硬質粒子９０は、ダイヤモンド、立方晶窒化ホウ素、亜酸化ホウ素、炭化ホウ素等および／または炭化ケイ素の超研磨粒子を含むいずれの比較的硬い物質から形成されてもよい。多孔性材料の穴に嵌まるような直径および形状のダイヤモンドは、硬質粒子９０として使用される。多孔性材料の穴よりもわずかの大きい硬質粒子、および／または、複数の粒子が多孔性材料の穴に嵌まるように十分に小さい粒子を使用することも企図される。
【００４７】
接着剤層８０、８２、８４は、感圧接着剤を上に有する可撓性のある支持体のように、少なくとも一時的に硬質粒子を保持するのに十分に粘性性質を有する材料から形成されることができる。接着剤を有するそのような支持体は、業界では公知である。接着剤は、調製の間中、硬質粒子を保持することができなければならず、焼結ステップの間に灰なしで焼けることが好ましい。使用可能な接着剤の例は、ミネソタマイニングアンドマニュファクチャリング社（ミネソタ州セントポール）が販売のブックテープ＃８９５（Ｂｏｏｋ  Ｔａｐｅ  ＃８９５）として一般に参照される感圧接着剤である。
【００４８】
上記のように、充填材１６なしでツール１０を形成することも本発明の範囲内である。図１５に示されるように、セグメント１４は、図１、２、３関連して上記に説明されたように、ディスク２０に装着されることができ、ツール１０は充填材１６なしで使用されることができる。例示のように、セグメント１４は、図１に類似して配列され、類似の研磨パターンを呈するが、充填材１６はセグメント１４のまわりを流し込まれていない。これによって、ツール１０を製作する費用を削減することができる。
【００４９】
図１６は、本発明の別の実施態様を示し、その中で研磨セグメントは弓形セクションに形成され、充填材はない。図１、２の特徴に機能的に類似した図１６の特徴は、１００を加えた類似の番号で示される。セグメント１１４は、図１、２のセグメント１４と実質的に同一の方法で形成される。セグメント１１４は、図４に仮想的に示されるように、シート３６から切断されることができる。セグメント１１４は、次いで、各弓形セグメント１１４の研削表面１１９が、すなわち、シート３６の厚みのある層４０、４２、４４を横切って切断することによって形成される各弓形セグメント１１４の面が、ディスク１２０の第１の平坦な面１１７に対して垂直になるように、支持体ディスク１２０の形態の装着プレートに装着される。研削表面１１９は、作業領域１１２の一部を形成する。工作物を研削するために、ツール１１０は一般に、セグメント１１４の凸面にあり平坦な面１１７に対して垂直であるセグメント１１４の研削表面１１９が工作物に接触するように、矢印１１１の方向に回転される。他の弓形形状を有するセグメント１１４を形成することも企図される。図１、２、３のツール１０と同様に、セグメント１１４の研削表面１１９で硬質粒子の濃度は比較的高いため、作業領域１１２の比較的小さい部分、一般に約０．１〜約６０％、好ましくは約５％〜５０％が、研削表面１１９から作られる。
【００５０】
本発明の別の実施態様が図３４に示される。図１、２のエレメントに機能的に類似した図３４のエレメントは、４００を加えた類似の番号で示される。ツール４１０は、装着プレート４２０と、研磨エレメントまたは超研磨エレメント４１４を支持する突起物４８３とを含む。各突起物４８３の頂面は、エレメント４１４の研削表面４１９と実質的に同一のレベルへ装着プレート４２０の頂面より上へ隆起する。装着プレート４２０と突起物４８３とは、充填材４１６からすべて一体的に形成される。あるいは、突起物は、摩耗したときに取り替えることができる取り外し可能なプラグであってもよい。ツール４１０は、エレメント４１４を金型内に置き、エレメント４１４のまわりに充填材４１６を充填することによって、形成されることができる。充填材４１６の組成は、充填材１６の組成と同一であってもよい。また、エレメント４１４を形成する厚みのある層４０、４２、４４に実質的に平行な各エレメント４１４の面４６３が、装着面４２０に対して０度〜１８０度の間（０度および１８０度を除く）の角度であるように、エレメント４１４はツール４１０に装着される。厚みのある層４０、４２、４４に実質的に平行な各エレメントの面４６３は、装着面４２０に対して実質的に垂直であることが好ましい。
【００５１】
本発明のさらなる実施態様が図１７〜２５に示される。各場合に、研磨セグメントは、支持体ディスクの表面に対して９０度以外の角度で研削表面を有して、設けられる。図１、２、３の特徴に構造的に類似した図１７〜２５の特徴は、２００を加えた類似の番号で示される。
【００５２】
ループ２１０は、図１７に示されるように、支持体ディスク２２０の形態である装着プレートの１つの面に装着されるセグメント２１４を含む。ツール２１０は、ディスク２２０の中心を中心にして回転するように設計される。ツール２１０は、ツール２１０が単一の回転によって動くときに、研磨セグメント２１４の各研削表面２１９の経路によって一掃される領域によって規定される作業領域２１２を有する。ツール２１０の側面図である図１８に示されるように、各セグメント２１４ａの研削表面２１９ａが、ディスク２２０の第１の実質的に平坦な面２１７に対して、０度〜９０度の間（０度および９０度を除く）である角度９５であるように、セグメント２１４ａがディスク２２０に装着される。すなわち、エレメント２１４を作るラミネートされた厚みのある層４０、４２、４４が、ディスク２２０の平坦な面２１７に対して、０度〜１８０度の間（０度および１８０度を除く）の角度であるように、セグメント２１４ａはディスク２２０に装着される。工作物を研削するために、各表面２１９ａが工作物に接触するように、ツール２１０は矢印２１１の方向に回転する。図１８に示されるように、セグメント２１４ａは、ディスク２２０に隣接して直角である略直角三角形の断面を有することができる。さらに、研磨セグメントの断面の直角三角形が、図１９に示されるセグメント２１４ｂのように、ディスク２２０から離れて位置することも企図される。セグメント２１４ｂの各研削表面２１９ｂは、ディスク２２０の面２１７に対して、０度〜９０度の間（０度および９０度を除く）である角度９６である。研磨セグメントは、図２０に示されるセグメント２１４ｃの四辺形くさび状形状等の異なる断面を有することができ、平坦な面２１７に対して垂直である１つの表面と、平坦な面２１７に対して角度９７で研削表面２１９ｃとを有する。角度９７は、０度〜９０度であり、０度および９０度を除く。研磨セグメントの他の形状も企図される。
【００５３】
充填材を含まないツール２１０の面２１７に対して研削表面２１９ａ、２１９ｂ、２１９ｃを傾斜することは、より滑らかでより静かな研削を提供するという利点を有する。
【００５４】
ツール２１０は、ツール１０と実質的に同一の方法で製作されることができる。シート３６の側面図である図２１に仮想的に示されるように、研削表面２１９ａ、２１９ｂが、それぞれ、厚みのある層４０、４２、４４に対して垂直であるかまたは実質的に９０度の角度であるように、セグメント２１４ａ、２１４ｂはシート３６から切断することができる。研削表面２１９ａ、２１９ｂが厚みのある層４０、４２、４４の平面に対して、０度〜１８０度の間（０度および１８０度を除く）の角度であるように、セグメント２１４ａ、２１４ｂを切断することも企図される。厚みのある層４０、４２、４４がディスク２２０の平坦な面２１７に対して平行であり、且つ、各研削表面２１９ｃが厚みのある層４０、４２、４４に対して０度〜９０度の間（０度および９０度を除く）である角度９７であるように、セグメント２１４ｃはシート３６から切断することができる。セグメント２１４ａ、２１４ｂ、２１４ｃをこのように形成し装着することによって、それぞれ、研削表面２１９ａ、２１９ｂ、２１９ｃを実質的に支持しながら、研削表面２１９ａ、２１９ｂ、２１９ｃ上に硬質粒子の比較的高い密度を保持する。そのようであるため、研削表面２１９ａ、２１９ｂ、２１９ｃは、ツール２１０の作業領域２１２の比較的小さな部分しか作る必要はなく、一般に、作業領域２１２の約０．１〜約６０％、好ましくは作業領域２１２の約５％〜５０％である。さらに、セグメント２１４のこの構成は、各表面２１９が摩耗するときに、摩耗した表面を取り替えるために多くの量のセグメント２１４があるため、比較的長いホイール寿命を提供する。セグメント２１４ａ、２１４ｂまたは２１４ｃをシート３６から切断した後に、接着剤、溶接、ろう付けまたは他の公知の方法によって、支持体ディスク２２０の平坦な面２１７に装着されることができる。
【００５５】
さらに、図１７、１８、１９に示されるように、ディスク２２０の運動の方向２１１が厚みのある層４０、４２、４４に対して０度および１８０度以外の角度であるように、セグメント２１４ａ、２１４ｂはディスク２２０に装着される。上述のように、セグメント２１４ａ、２１４ｂがディスク２０に対してこのように装着されると、研磨粒子の低密度領域または研磨粒子がまったくない領域にセグメント２１４ａ、２１４ｂに溝が形成されるのを避けるのを助ける。そのようであるため、摩耗速度を減じ、有効ツール寿命を延ばすことができる。さらに、図２０に示されるように、セグメント２１４ｃの厚みのある層４０、４２、４４は、ディスク２２０の表面２１７に対して平行に装着される。したがって、硬質粒子のない領域かまたは低密度の領域における溝形成は、厚みのある層４０、４２、４４がディスク２２０の運動の方向に対して平行であり表面２１７に対して垂直である構成に対してよりも、減少する。また、減少した溝形成は、摩耗速度を減じ、有効ツール寿命を延ばすことができる。
【００５６】
図２２に示されるように、ディスク２２０およびセグメント２１４ｄに隣接して置かれるサポート２１５ａによって支持される研削表面２１９ｄを備えたセグメント２１４ｄを有するツール２１０を形成することも企図される。研削表面２１９ｄは、ディスク２２０の平坦な面２１７に対して、０度〜９０度の間（０度および９０度を除く）である角度９８である。サポート２１５ａは、鋼、プラスチックまたは他の剛性材料から形成されることができる。図２２に示されるサポート２１５ａ等の三角形の断面、または、図２３に示されるサポート２１５ｂ等のくさび形状の断面を有するサポートを形成することも企図される。サポートの他の形状も企図される。サポート２１５ａおよび２１５ｂ等のサポートを使用することによって、ツール２１０を製作するのに使用される超研磨材料の量を削減することができ、それによって、ツール２１０の製作コストを削減する。
【００５７】
サポート２１５ａおよび２１５ｂ等の剛性サポートを形成する方法は、業界では公知である。図２４に仮想的に示されるように、支持体ディスク２２０の表面に対して傾斜した研削表面２１９ｄが厚みのある層４０、４２、４４に対して垂直であるように、図２２、２３に示されたセグメント２１４ｄはシート３６から切断することができる。セグメント２１４ｄは、図８に示されたセグメント１４の足１３に類似した足を備えるかまたは備えないかのいずれかで切断されることができる。セグメント２１４は、セグメント２１９ｄがディスク２２０に装着される前かまたは後かのいずれかに、接着剤、ろう付け、溶接または他の公知の方法によって、サポート２１５ａまたは２１５ｂに装着されることができる。
【００５８】
エレメント２１４ａ、２１４ｂ、２１４ｄを形成するラミネートされた厚みのある層４０、４２、４４が、すべて、表面２１７に対して、０度〜１８０度の間（０度および１８０度を除く）の角度を形成するように、エレメント２１４ａ、２１４ｂ、２１４ｄはすべてディスク２２０に装着される。すなわち、エレメント２１４ａ、２１４ｂ、２１４ｄの厚みのある層４０、４２、４４は、表面２１７に対して平行ではない。
【００５９】
研削表面２１９がそれぞれ、厚みのある層４０、４２、４４に対して垂直であるように、セグメント２１４ａ、２１４ｂ、２１４ｄが、それぞれ、図２１または２４に示されるように切断されるのであれば、セグメント２１４ａ、２１４ｂ、２１４ｄがディスク２２の表面を越えて延在する距離は、比較的短い。この距離は、セグメント２１４ａ、２１４ｂ、２１４ｄが切断されるラミネートシートを作る厚みのある層の数を増やすことによって、増やすことができる。図２５に示されるように、この距離は、研磨セグメント２１４をシート３６から切断して、研削表面２１９ｄが厚みのある層４０、４２、４４に対して平行であるように、セグメントをサポート２１５ｄに装着することによっても、増やすことができる。すなわち、当初は、研削によって摩耗される前に、研削表面２１９ｄの露出された部分が、シート３６等のラミネートシートの厚みのある層４４等の外側の厚みのある層から全体的に作られる。
【００６０】
シート３６は、外側の硬質粒子層（層７０または層７４）の硬質粒子がシート３６の表面からわずかに突出するように、形成されることが可能である。硬質粒子がシートの表面の上に突出するシート３６に類似したシートを形成する方法は、１９９１年９月１７日に発行されたＴｓｅｌｅｓｉｎの米国特許第５,０４９,１６５号、発明の名称「複合材料」且つ１９９５年９月２６日にこれに発行された再審査証明書Ｂ１−５,０４９,１６５号に開示されている。硬質粒子が突出するように研削表面２１９ｄを形成することによって、研削速度を上げることができる。
【００６１】
本発明の別の実施態様が図２６、２７、２８に示される。図１、２のエレメントに類似した図２６、２７、２８のエレメントは、３００を加えた類似の番号をつけられる。図２６は、複数の研磨または超研磨セグメント３１４を含む研磨れんが３１０の形態の研磨ツールの斜視図であり、装着プレート３４３にセグメント３１４を保持する充填材３１６によってセグメント３１４は囲繞される。いずれの数の研磨セグメント３１４が、本発明に使用されるように企図され、７〜４０セグメント３１４が使用されることが好ましい。図２６、２７に示されるように、れんが３１０は、実質的に台形の断面を有するように例示されるが、用途により他の形状も企図される。セグメント３１４は、れんが３１０の作業領域３１２の一部を形成する研削表面３１９を有する。れんが３１０の作業領域の面積は、研削中に工作物に接触するれんが３１０の頂部湾曲面の面積によって規定される。図２６、２７に示される実施態様において、作業領域３１２は、その間に含まれる研削表面３１９と充填材３１６とによって形成される。作業領域３１２の約５％〜約９５％、好ましくは約３０％〜約８０％が、研削表面３１９によって形成されることができる。
【００６２】
上記のように、れんが３１０は、セグメント３１４の間に流し込まれる充填材３１６を含む。図２６、２７に示される実施態様において、研削表面３１９は、充填材３１６の最上面に実質的に整列配置される。しかし、研削表面３１９が充填材３１６の最上面より上に突出するように、または、充填材３１６がまったくないように、れんが３１０を形成することも企図される。充填材３１６は、充填材１６と同一の材料から作られることもできる。
【００６３】
装着アーム３１２を経由して円形回転ヘッド３９２へ装着された複数のれんが３１０の上面図である図２７に示されるように、れんが３１０の作業領域３１２は実質的に台形である。そのようであるため、セグメント３１４は、台形の狭い端で比較的狭く、台形の広い端でより広い。れんが３１０の端面図である図２８に示されるように、作業領域３１２は、および、したがってエレメント３１４の研削表面３１９は、湾曲しているかまたは弓形である。さらに、図２６、２７、２８に示される実施態様において、弧の曲率は、台形の作業領域３１２の狭い端へ向けて累進的に鋭くなる。
【００６４】
作業領域３１２は、このように湾曲または弓形になり、花崗岩等の硬い表面を研削するのを容易にし、れんが３１０の有効寿命を延ばす。図２７、３０に示されるように、れんが３１０は、円形回転ヘッド３９２に装着されることもできる。振動装着アーム３９３が旋回式に回転ヘッド３９２に装着され、れんが３１０は装着アーム３９３に連結される。円形回転ヘッド３９２は円形表面３２０を有し、その中心点を中心にして回転し、一方、装着アーム３９３は、れんが３１０を工作物（図示せず）の表面上に一掃するかまたはこれを前後に揺らす。したがって、作業領域３１２を工作物に露出するために、作業領域３１２は上述のように湾曲であるかまたは弓形である。このようにして工作物を研削することは、少なくとも２つの利点を有する。第１に、作業領域３１２全体を工作物に露出することによって、したがって作業領域全体を使用して工作物を研削することによって、れんが３１０の有効寿命を延ばすことができる。
【００６５】
第２に、花崗岩等の硬い表面を研削するために、研削ツールの作業領域と工作物との間には比較的高い接触圧力が望ましく、研削速度を上げる。さらに、所与のいずれのときに作業領域と工作物との間の接触領域が小さければ小さいほど、所与の接触力用のその間の接触圧力は大きくなる。作業領域を湾曲または弓形にすることによって、いずれの所与の時間で作業領域の比較的狭いストリップしか工作物に接触しない。したがって、接触圧力、およびしたがって研削速度は上昇する。
【００６６】
上記のように、セグメント３１４と作業領域３１２との曲率は、台形の作業領域３１２の狭い端に向けてよりきつくなる。これは、装着アーム３９３の旋回部分３９３ａが、回転ヘッド３９２の円形表面３２０に対する垂直な平面に対して傾斜するためである。あるいは、台形の作業領域３１２の狭い端は、装着アーム３９３の１振動における作業領域の広い端よりも、工作物上のより短い距離を一掃するかまたは揺れる。したがって、作業領域３１２の狭い端における曲率は、カバーされるより短い距離を収容するようにより鋭くなければならず、研削表面全体を依然として使用しなければならない。平坦なセグメント３１４の平面に垂直なれんが３１０の長さ方向に沿って一定の曲率の作業領域を有するれんが３１０を形成することも本発明の範囲内であることに注意しなければならない。これは、回転ヘッドの装着表面に垂直な平面で旋回する装着アームを備えた回転ヘッドを有する研削機械を収容する。表面３２０に垂直な平面に対する装着アーム３９３の角度以外の角度で旋回する装着アームを有する回転ヘッドを収容する変動曲率を有するれんが３１０を形成することも企図される。
【００６７】
実質的に平坦な、すなわち曲率のないれんが３１０の作業領域３１２を形成することも企図される。これは、れんが３１２が工作物の表面上に一掃されずまたは揺らされない研削機械を収納するために、行われることができる。
【００６８】
セグメント１４と同様に、セグメント３１４は、その作業表面３１９で研削粒子の比較的高い密度を有する。一般に、層の数および粒子サイズにより、１線センチメートルにつき２０〜１,０００,０００粒子であり、好ましくは１線センチメートルにつき４００〜１,０００である。
【００６９】
れんが３１０の製作方法を図２９、３１、３２を参照して説明することができる。シート３６の上面図である図２９に示されるように、セグメント３１４は、レーザ、ウォータージェット、ＥＤＭ、プラズマ電子ビーム、鋏、刃、ダイ、または他の公知の方法を使用して、シート３６から切断される。このようにしてシート３６からセグメント３１４を切断することによって、研削表面３１９の曲率は正確に制御され、特定のれんが３１０が最終的に使用される研削機械によって、変動することができる。これによって、れんが３１０は、異なる研削機械で使用されるように経済的に形成されることができ、そのようであるため、特定の研削機械に装着した後に必要とされるれんが３１０を整える量を実質的に削減する。
【００７０】
セグメント３１４は、切断された後に、装着プレート３４３に装着されるときに直立して、そのため、シート３６を形成する厚みのある層４０、４２、４４は、研削表面３１９および作業領域３１２に対して垂直である。しかし、厚みのある層４０、４２、４４が、作業領域３１２に対して９０度以外の角度を形成することができることも企図される。このようにして、厚みのある層４０、４２、４４の１つの略平面によって規定される各研磨セグメント３１４の面３６３は、れんが３１０が取り付けられるときに回転ヘッド３９２の円形表面３２０に対して、０度〜１８０度の間（０度および１８０度を除く）の角度を形成する。さらに、れんが３１０の作業領域３１２は、面３６３に対して、すなわち、厚みのある層４０、４２、４４に対して、０度〜１８０度の間（０度および１８０度を除く）の角度を形成する。図２９に示されるように、れんが３１０を形成するときにセグメント３１４を支持するために、セグメント３１４は、足１３に類似したサポート足３１３を有する。れんが３１０を製作するコストを削減するために、セグメント３１４の足３１３は、硬質粒子を含む必要はない。図２９の足３１３の上の横方向線３８７は、セグメント３１４の研削表面３１９に実質的に平行に引かれ、硬質粒子を有する各セグメント３１４の領域と有さない領域とを示す。硬質粒子を有する各セグメント３１４の領域は、研削表面３１９と線３８７との間にある。各セグメント３１４の残余は硬質粒子を有さない。
【００７１】
セグメント３１４は、充填材３１６を経由して装着プレート３４３に接続される。セグメント３１４は、図３１、３２に示されるように、アセンブリプレート３９５内で互いに対して平行に置かれる。アセンブリプレート３９５は、間にセグメント３１４の足３１３を支持するためのサポートバー３９１を含む。セグメント３１４と装着プレート３４３とを含むアセンブリプレート３９５は、次いで、れんが３１０の形状を有する金型（図示せず）内に入れられる。図３３の網かけ領域に示されるように、装着プレート３４３は平坦なリップ表面３４３ａを含む。セグメント３１４を形成する厚みのある層４０、４２、４４に平行な平面によって規定されるセグメント３１４の面が、平坦なリップ表面３４３ａに対して実質的に垂直であるように、アセンブリプレート３９５、セグメント３１４および装着プレート３４３が金型内に置かれることが好ましい。しかし、セグメント３１４を形成する厚みのある層４０、４２、４４の平面によって規定されるセグメント３１４の面が、平坦なリップ表面３４３ａに対して０度〜１８０度の間（０度および１８０度を除く）のいずれの角度を形成することができることも企図される。充填材３１６は、次いで、金型内に注入され、硬化することができる。セグメント３１４を装着プレート３４３に取り付けるのは充填材３１６である。硬化後、れんが３１０は金型から取り除かれる。アセンブリプレート３９５およびサポートプレート３４３は、いずれの剛性材料から形成されることもでき、プラスチックから形成されることが好ましい。アセンブリプレート３９５およびサポートプレート３４３は、射出成形によってまたは他のいずれの公知の方法によって形成されることができる。
【００７２】
上記のように且つ図２７、３０に示されるように、複数のれんが３１０が回転ヘッド３９２に装着されることができ、これが、円形表面３２０の中心を中心として複数のれんが３１０の周回運動を生成しながら、各れんが３１０を揺らす。各れんが３１０は、装着アーム３９３のテーパ状スロット３９４に締まり嵌めする装着プレート３４３のテーパ状の基部によって、各装着アーム３９３に取り付けられることができる。れんが３１０を装着アーム３９３に取り付ける他の公知の方法も考慮される。回転ヘッド３９２は、電動式のＸ−Ｙ移動ガントリ（図示せず）に装着されてもよい。このようにして、れんが３１０は、同時に回転されて、工作物の平坦な表面に加圧接触してＸ−Ｙ平面に移動されることができ、工作物は、静止保持されるか、または、回転し揺れるれんが３１０の下でＸ−Ｙ平面に動かされるかのいずれかが可能である。複数のれんが３１０が装着されることができるＸ−Ｙ平面に移動可能なヘッド３９２等の回転ヘッドを有する機械は、イタリア、トレビソ、カステロディゴデゴ（Ｃａｓｔｅｌｌｏ  Ｄｉ  Ｇｏｄｅｇｏ，  Ｔｒｅｖｉｓｏ）のブレトンＳ．Ｐ．Ａ．（Ｂｒｅｔｏｎ  Ｓ．Ｐ．Ａ．）、イタリア、トレビソ、カステロディゴデゴのシメクＳ．Ｐ．Ａ．（Ｓｉｍｅｃ  Ｓ．Ｐ．Ａ．）、および、フランス、ヴィール（Ｖｉｒｅ）のチボーＳ．Ａ．（Ｔｈｉｂａｕｔ  Ｓ．Ａ．）によって製造され、販売されている。チボーの機械は、アメリカ合衆国ジョージア州アトランタのプレシジョンストーンクラフト（Ｐｒｅｃｉｓｉｏｎ  Ｓｔｏｎｅｃｒａｆｔ）を通して販売されている。特に、チボーのＴ５０２機械がれんが３１０とともに使用され、花崗岩および大理石等の様々な型の石を研削する。
【００７３】
実施例
下記の一般手順を使用して、本発明のセグメント式研削ディスクに使用されるダイヤモンドセグメントを調製した。
【００７４】
１側部あたりおよそ０．６ｍｍの開口と直径０．１７ｍｍのステンレスワイヤとを有する目の粗いメッシュスクリーンが、１２．７ｃｍ×１２．７ｃｍ（５インチ×５インチ）に切断された。ミネソタマイニングアンドマニュファクチャリング社（ミネソタ州セントポール）が「ＳＣＯＴＣＨ」ブランド接着テープの商品名で販売の感圧接着剤を、スクリーンの一方の側に置いた。直径およそ０．４２ｍｍのダイヤモンド研磨粒子がスクリーン開口に滴下され、そのため、ダイヤモンドがテープに接着した。結果として、ダイヤモンド粒子がスクリーン開口の大半を占めた。
【００７５】
７１．５％のＣｏ、２２．５％のＣｕ、２．５％のＳｎ、３．０１％のＮｉ、０．２８％のＣｒおよび０．２％のＰを含む粉末結合混合物の６００部が、６７部の１．５：１のメチルエチルケトン：トルエン、６部のポリビニルブチラール、２．２６部の約２００の分子量を有するポリエチレングリコール、および、３．７４部のジオクチルフタレートと混合された。この混合物が剥離ライナーにナイフ塗布されて、およそ０．１５ｇ／ｃｍ2（ｇ／ｉｎ2）の重量を有するおよそ５．６ｍｍ（２２ミル）厚の金属粉末の１６１ｃｍ2（２５ｉｎ2）の可撓性のあるシートを提供した。
【００７６】
研磨粒子で充填されたスクリーンと、金属粉末の可撓性のあるシートが互いの上に積み重ねられて積層複合材料を形成した。特定的な層形成の順は、各実施例に詳述された。層状構造物は、グラファイトスラブの間に置かれて、フレーム内に置かれた。層状構造物は、およそ２００ｋｇ／ｃｍ2の圧力下で１０００℃まで加熱され、次いで、約４分間、およそ４００ｋｇ／ｃｍ2の圧力下でおよそ１０００℃で保持され、次いで、圧力下で周囲温度まで冷却された。
【００７７】
構造物は、次いで、レーザでセグメントに切断され、次いでセグメントは１０ｃｍ（４インチ）直径の支持体ディスクの表面に間隔をおいて置かれた。およそ３２ｍｍ×５ｍｍ×２ｍｍの１０個のセグメントがあり、各セグメントは２本の小さな足を有し、足はセグメントの長い方の側部から延在し、ろう付けの前にセグメントを支持体ディスクに間隔をおいて、整列配置し、固定するのに使用された。これらのセグメントは、図１に示された配列に類似した反時計回りの配列で支持体ディスクにろう付けされた。
【００７８】
４８％の「Ｅｐｏｎ８２８」（テキサス州ヒューストンのシェルケミカル社（Ｓｈｅｌｌ  Ｃｈｅｍｉｃａｌ  Ｃｏ．））、２０％の「Ｊｅｆｆａｍｉｎｅ  Ｄ２３０」（テキサス州コンローのハンツマン社（Ｈｕｎｔｓｍａｎ  Ｃｏｒｐ．））、３０％の「Ｐｅｅｒｌｅｓｓ＃４」クレー（コネチカット州ベセルのＲ．Ｔ．ヴァンダービルト社（Ｒ．Ｔ．  Ｖａｎｄｅｒｂｉｌｔ  Ｃｏ．））および２％の赤色酸化鉄から作られるエポキシ樹脂がセグメントのまわりに流し込まれた。
【００７９】
硬化したエポキシの表面に５つのトラフが彫られた。各トラフは、およそ４ｍｍの深さであり、ディスクの周縁から中心へ約５ｃｍの長さ延在した。中心で、各トラフは、ディスクの裏側を通って現れた穴内に延在した。
【００８０】
ディスクは中央水供給グラインダーに装着され、３２００ＲＰＭで石工作物の縁で半径方向を研削するのに使用された。
【００８１】
実施例１は、一般手順に記載されたように調製された。結果として得られたセグメントは下記の層から構成された。
０．１２４ｇ／ｃｍ2金属結合層
ダイヤモンド／スクリーン層
０．２８ｇ／ｃｍ2金属結合層
ダイヤモンド／スクリーン層
０．２８ｇ／ｃｍ2金属結合層
ダイヤモンド／スクリーン層
０．２８ｇ／ｃｍ2金属結合層
ダイヤモンド／スクリーン層
０．１２４ｇ／ｃｍ2金属結合層
【００８２】
実施例２は、実施例１に記載されたように調製されたが、０．２８ｇ／ｃｍ2の金属結合層は、０．５６ｇ／ｃｍ2の金属結合層に取って替わられたことを除く。テストは、実施例１は実施例２より２５％速く切断し２０％遅く摩耗することを示した。
【００８３】
実施例３は、実施例１に記載されたように調製されたが、セグメントが時計回り配列で支持体ディスクに結合されたことを除く。セグメントの時計回り配列を有する実施例３は、石工作物の縁により大きなチッピングを生じた。
【００８４】
実施例４は、実施例１に記載されたように調製されたが、さらなる短いセグメント（他のすべてのセグメントの長さが３２ｍｍであるのに対して長さ１６ｍｍ）が結合されたことを除く。結果として得られたディスクは図１に示される。実施例４は、実施例１よりも静かに走行し、１０％摩耗が遅かった。
【００８５】
実施例５は、実施例１に記載されたように調製されたが、１０セグメントではなく１５セグメントが使用されたことを除く。実施例５は、優秀な表面仕上げを産し、実施例１よりも静かに走行し、３０％摩耗が遅く、切断速度に顕著な変化はなかった。
【００８６】
実施例６は、実施例１に記載されたように調製されたが、２０の長いセグメントが使用されたことを除く。実施例６は、実施例５と同様の騒音、表面仕上げおよび摩耗を有したが、切断速度は２０％遅かった。
【００８７】
本発明は好適な実施態様を参照して説明してきたが、本発明の精神および範囲から逸脱することなく、形態および詳細において変更が可能であることを当業者は認識する。
【図面の簡単な説明】
【図１】  本発明による回転可能なディスクに装着された複数の研磨セグメントを含む研削ツールの斜視図である。
【図２】  図１に示された研削ツールの上面図である。
【図３】  図１のセクション線３−３に沿って取られた図１に示された研削ツールの断面図である。
【図４】  図１に示された研磨セグメントを製作するのに使用されるラミネートシートの上面図である。
【図５】  図４に示されたラミネートシートの分解正面図である。
【図５Ａ】  図４に示されたラミネートシートを製作するのに使用することができる多孔性材料の第１の実施態様の上面図である。
【図５Ｂ】  図４に示されたラミネートシートを製作するのに使用することができる多孔性材料の第２の実施態様の上面図である。
【図６】  図４に示されたラミネートシートの部分側面図であり、互いに接触する硬質粒子の隣接する層を示す。
【図７】  図４に示されたラミネートシートの部分側面図であり、互いに対してわずかに重なり合った硬質粒子の隣接する層を示す。
【図８】  図１に示された複数の研磨セグメントの１つの斜視図である。
【図９】  図１に示された複数の研磨セグメントの１つの第２の実施態様の斜視図である。
【図１０】  図１に示された複数の研磨セグメントの１つの第３の実施態様の斜視図である。
【図１１Ａ】  図１に示された研削ツールの部分上面図であり、研削ツールの回転の方向に対する研磨セグメントの厚みのある層の配向を示す。
【図１１Ｂ】  図１に示された研削ツールの代替実施態様の部分上面図であり、研削ツールの回転の方向に対する研磨セグメントの厚みのある層の代替配向を示す。
【図１２】  図１に示された複数の研磨セグメントの１つの第４の実施態様の斜視図である。
【図１３】  図１に示された複数の研磨セグメントの１つの第５の実施態様の斜視図である。
【図１４】  図４に示されたラミネートシートの第２の実施態様の分解正面図である。
【図１５】  図１に示された研削ツールの斜視図であるが、充填材はない。
【図１６】  本発明による複数の弓形研磨セグメントを含む研削ツールの第２の実施態様の上面図である。
【図１７】  本発明による複数のくさび形状の研磨セグメントを含む研削ツールの第３の実施態様の上面図である。
【図１８】  図１７に示された研削ツールの部分側面図である。
【図１９】  図１７に示された研削ツールに類似した研削ツールの部分側面図であり、くさび形状の研磨セグメントの第２の実施態様を含む。
【図２０】  図１７に示された研削ツールに類似した研削ツールの部分側面図であり、くさび形状の研磨セグメントの第３の実施態様を含む。
【図２１】  図４に示されたラミネートシートの部分側面図であり、図１８、１９、２０に示された研磨セグメントをラミネートシートから切断するための方法を仮想的に例示する。
【図２２】  図１７に示された研削ツールに類似した研削ツールの部分側面図であり、剛性サポートに装着された研磨セグメントを含む。
【図２３】  図１７に示された研削ツールに類似した研削ツールの部分側面図であり、装着された研磨セグメントを有する剛性サポートの別の実施態様を含む。
【図２４】  図４に示されたラミネートシートの部分側面図であり、図２２、２３に示された研磨セグメントをラミネートシートから切断する方法を仮想的に例示する。
【図２５】  図１７に示された研削ツールに類似した研削ツールの部分側面図であり、装着された研磨セグメントの別の実施態様を有する剛性サポートを含む。
【図２６】  本発明による実質的に台形の装着プレートに取り付けられた研磨セグメントを有する研削ツールの別の実施態様の斜視図である。
【図２７】  円形の回転可能なヘッドに装着された図２６に示された複数の研削ツールの上面図である。
【図２８】  図２６に示された研削ツールの端面図である。
【図２９】  図４に示されたラミネートシートの上面図であり、図２６に示された研削ツールの研磨セグメントをラミネートシートから切断する方法を例示する。
【図３０】  図２６に示された研削ツールが装着されることができる回転可能なヘッドの側面図である。
【図３１】  図２６に示された研削ツールの製作のために研磨セグメントが配列されることができるサポートフレームの上面図である。
【図３２】  図３１に示されたサポートフレームの上面図であり、図２６に示された研削ツールに使用するのに適切な複数の研磨エレメントを含む。
【図３３】  研磨セグメントが装着されて図２６に示された研削ツールを形成することができる装着プレートの上面図である。
【図３４】  本発明による隆起した充填材の区域に含まれ装着プレートに装着された複数の研磨エレメントを含む研削ツールの代替実施態様の上面図である。
【図１】
0004346238.tif 000002
【図２】
0004346238.tif 000003
【図３】
0004346238.tif 000004
【図４】
0004346238.tif 000005
【図５】
0004346238.tif 000006
【図５Ａ】
0004346238.tif 000007
【図５Ｂ】
0004346238.tif 000008
【図６】
0004346238.tif 000009
【図７】
0004346238.tif 000010
【図８】
0004346238.tif 000011
【図９】
0004346238.tif 000012
【図１０】
0004346238.tif 000013
【図１１Ａ】
0004346238.tif 000014
【図１１Ｂ】
0004346238.tif 000015
【図１２】
0004346238.tif 000016
【図１３】
0004346238.tif 000017
【図１４】
0004346238.tif 000018
【図１５】
0004346238.tif 000019
【図１６】
0004346238.tif 000020
【図１７】
0004346238.tif 000021
【図１８】
0004346238.tif 000022
【図１９】
0004346238.tif 000023
【図２０】
0004346238.tif 000024
【図２１】
0004346238.tif 000025
【図２２】
0004346238.tif 000026
【図２３】
0004346238.tif 000027
【図２４】
0004346238.tif 000028
【図２５】
0004346238.tif 000029
【図２６】
0004346238.tif 000030
【図２７】
0004346238.tif 000031
【図２８】
0004346238.tif 000032
【図２９】
0004346238.tif 000033
【図３０】
0004346238.tif 000034
【図３１】
0004346238.tif 000035
【図３２】
0004346238.tif 000036
【図３３】
0004346238.tif 000037
【図３４】
0004346238.tif 000038